(57)【要約】【課題】  表面に微細な凹凸を有するマット状の印画物が、容易に、また高品質の印画物として得ることが可能となる被転写体の表面処理方法及びその表面処理された被転写体を使用した印画物の製造方法を提供する。【解決手段】  被転写体１と、表面処理用部材４とを、前記被転写体１の画像形成予定の表面５と前記表面処理用部材４とが接するように、重ね合わせて、加熱及び加圧し、前記被転写体１から前記表面処理用部材４を除去して、前記被転写体１の画像形成予定の表面５をマット処理する方法であって、前記表面処理用部材４のヘーズが１５％以上５０％以下であることを特徴とする被転写体１の表面処理方法である。【選択図】      図１
2017065095.tif 000002
【特許請求の範囲】
【請求項１】
被転写体と、表面処理用部材とを、前記被転写体の画像形成予定の表面と前記表面処理用部材とが接するように、重ね合わせて、加熱及び加圧し、前記被転写体から前記表面処理用部材を除去して、前記被転写体の画像形成予定の表面をマット処理する方法であって、前記表面処理用部材のヘーズが１５％以上５０％以下であることを特徴とする被転写体の表面処理方法。
【請求項２】
被転写体と、表面処理用部材とを、前記被転写体の画像形成予定の表面と前記表面処理用部材とが接するように、重ね合わせて、加熱及び加圧し、前記被転写体から前記表面処理用部材を除去して、前記被転写体の画像形成予定の表面をマット処理し、そのマット処理された被転写体の表面に、昇華性染料を含有する染料層を基材フィルムに設けた熱転写シートを用いて、前記染料層による加熱で、熱転写による画像を形成して、印画物を製造する方法であって、前記表面処理用部材のヘーズが１５％以上５０％以下であることを特徴とする印画物の製造方法。
【発明の詳細な説明】
【技術分野】
【０００１】
本発明は、微細な凹凸の表面を有したマット状の印画物を形成できる被転写体の表面処理方法及び印画物の製造方法に関わるものである。
【背景技術】
【０００２】
従来、画像を形成する種々プリント方法として、感熱により色材層中の染料が昇華拡散して染料が受像シートに移行する感熱昇華転写、加熱によって色材層が溶融軟化して、色材層自身が受像シートに転写する感熱溶融転写、インクジェット、電子写真が広く用いられている。この中で、感熱昇華転写は、記録材として用いる昇華転写染料をバインダー樹脂に溶融あるいは分散させた染料層をポリエステルフィルム等の基材シートに担持させた熱転写シートと、昇華性染料で染着可能な被転写体、例えば、紙やプラスチックフィルム等に受容層を形成した受像シートを重ね合わせ、昇華性染料を熱転写し、各種のフルカラー画像を形成する方法が提案されている。この場合には、加熱手段として、プリンターのサーマルヘッドが使用され、極めて短時間の加熱によって３色又は４色の多数の加熱量が調整された色ドットを受像シートに転移させ、該多色の色ドットにより原稿のフルカラーを再現するものである。
【０００３】
このように形成された画像は、使用する色材が染料であることから、非常に鮮明であり、且つ透明性に優れているため、得られる画像は中間色の再現性や階調性に優れ、従来のオフセット印刷やグラビア印刷による画像と同様であり、且つフルカラー写真画像に匹敵する高品質画像の形成が可能である。現在、簡単な印刷方法として熱転写記録方法が広く使用されている。熱転写記録方法は、各種画像を簡便に形成できるため、印刷枚数が比較的少なくてもよい印刷物、例えばＩＤカードの製造や、営業写真、或いはパーソナルコンピュータのプリンターやビデオプリンター等において、利用されている。
【０００４】
上記の感熱昇華転写方式は、熱転写シートに印加するエネルギー量によって、ドット単位で染料の移行量を制御出来るため、階調性画像の形成に優れているが、形成された画像は通常の印刷インキによるものとは異なり、色材が顔料でなく、比較的低分子量の染料であり、且つビヒクルが存在しないため、耐光性、耐候性、耐摩耗性等の耐久性に劣ると言う欠点がある。これに対して、昇華性染料の熱転写によって得られた画像上に、熱転写性樹脂層を有する保護層転写シートを重ね合わせ、サーマルヘッドや加熱ロール等を用いて熱転写性樹脂層を転写させ、画像上に保護層を形成する方法が知られている。
【０００５】
このような印画物において、表面が高光沢性を有するものだけではなく、表面に微細な凹凸を有するマット状の印画物を得たいという要求がある。それに対して、以下の３通りの方法があげられる。
（１）メディアの仕様として、表面凹凸を有した保護層を製造する方法がある。例えば、特許文献１に記載しているように、基材上に離型層、保護層を積層した保護層転写シートを用いて、離型層にフィラー（粒子）を含有させ、離型層の表面が粗面化されているもので、画像上に、その保護層を熱転写させて（離型層は基材側に残存する形態で）保護層表面を凹凸にさせることが挙げられる。また基材上に、剥離層、保護層を積層した保護層転写シートで、剥離層に発泡性粒子を含有させ、画像上に、剥離層と保護層が転写されるものがある。さらに、基材上に保護層を設けた保護層転写シートにおいて、保護層自体を基材上に設ける際に、表面に凹凸を有した印刷の版胴を使用して、この凹凸形状を有した保護層を基材上に印刷して設け、画像上に、その保護層を熱転写させて保護層の凹凸化を行なう。上記の表面凹凸を有した保護層を製造する方法では、所望のマット柄を得る方法として、技術的に困難な面が多く、実施が容易ではない場合があった。
【０００６】
また、表面のマット状の印画物を得る方法として、
（２）保護層転写シートを使用して、画像上に保護層を熱転写する際の熱エネルギーに強弱をつけて、保護層の表面光沢を変化させる方法がある。この方法は、例えば特許文献２にあるように、基材上に、熱転写性の保護層、接着層を順次積層した保護層転写シートにおいて、保護層が熱可塑性樹脂と無機層状化合物からなり、印画物の画像上に、前記保護層転写シートを用いて保護層を熱転写して形成する方法で、熱転写時の加熱量を可変制御して、保護層の表面光沢量を可変することが記載されている。上記（２）の表面凹凸を有した保護層を製造する方法では、表面をマット化させるために、高エネルギーを印加する必要があり、熱転写シートのシワが発生する、あるいは保護層が印画物に融着するなどの現象の可能性があり、高品質の印画物を得ることが容易ではない場合があった。
【０００７】
また、表面のマット状の印画物を得る方法として、
（３）印画物を形成した後に、表面に凹凸を有したローラーや板（エンボス版）等を押し付けて、印画物表面をマット化させる方法が想定される。（例えば、特許文献３参照）しかし、この方法では、エンボス版の凹凸の寸法精度が高いものが要求され、高価格な設備となってしまう、またエンボス処理の温度設定、加圧設定などが必要であり、簡単な処理方法ではない場合がある。
【先行技術文献】
【特許文献】
【０００８】
【特許文献１】特開２００４−１２２７５６号公報
【特許文献２】特開２００４−１０６２６０号公報
【特許文献３】特開２００６−１８２０１２号公報
【発明の概要】
【発明が解決しようとする課題】
【０００９】
本発明は、このような状況においてなされたものであり、表面に微細な凹凸を有するマット状の印画物が、容易に、また高品質の印画物として得ることが可能となる被転写体の表面処理方法及びその表面処理された被転写体を使用した印画物の製造方法を提供することを目的とする。
【課題を解決するための手段】
【００１０】
上記目的は以下の本発明によって達成される。即ち、本発明は、被転写体と、表面処理用部材とを、前記被転写体の画像形成予定の表面と前記表面処理用部材とが接するように、重ね合わせて、加熱及び加圧し、前記被転写体から前記表面処理用部材を除去して、前記被転写体の画像形成予定の表面をマット処理する方法であって、前記表面処理用部材のヘーズが１５％以上５０％以下であることを特徴とする被転写体の表面処理方法である。
【００１１】
本発明の印画物の製造方法は、被転写体と、表面処理用部材とを、前記被転写体の画像形成予定の表面と前記表面処理用部材とが接するように、重ね合わせて、加熱及び加圧し、前記被転写体から前記表面処理用部材を除去して、前記被転写体の画像形成予定の表面をマット処理し、そのマット処理された被転写体の表面に、昇華性染料を含有する染料層を基材フィルムに設けた熱転写シートを用いて、前記染料層による加熱で、熱転写による画像を形成して、印画物を製造する方法であって、前記表面処理用部材のヘーズが１５％以上５０％以下であることを特徴とするものである。
【発明の効果】
【００１２】
本発明によれば、表面に微細な凹凸を有するマット状の印画物が、容易に、また高品質の印画物として得ることが可能となった。
【図面の簡単な説明】
【００１３】
【図１】本発明の被転写体の表面処理方法の一つの例を説明する概略図である。
【図２】本発明の印画物の製造方法の一つの例を説明する概略図である。
【発明を実施するための形態】
【００１４】
次に、発明の実施の形態について、詳述する。
図１は本発明の被転写体の表面処理方法の一つの例を説明する概略図である。
まず、図１（１）に示すように、被転写体（単体）１を用意する。また図１（２）に示すように、表面処理用部材４を用意する。なお、図１（１）の右側に示すように、基材２の上に受容層３を設けた被転写体１を用いることも可能である。
【００１５】
次に、図１（３）に示すように、上記の図１（１）及び（２）で用意した被転写体１と表面処理用部材４とを重ね合わせる。その際、被転写体１の画像形成予定の表面５と前記表面処理用部材４とが接するように、重ね合わせる。その重なった状態で、ヒートロール、サーマルヘッド等の加熱手段１０と、加圧ロール１１との間に、その重ね合わせられた積層体６を挿入する。
次に、その被転写体１の画像形成予定の表面５がマット処理されるように、加熱手段１０を用いて、加熱し、また、その重ね合わされた積層体６を加熱手段１０とロール１１とで加圧する。
【００１６】
次に、図１（３）で、被転写体１と表面処理用部材４とが加熱及び加圧された積層体６の状態から、図１（４）に示すように、被転写体１から表面処理用部材４を剥がして除去する。その結果、被転写体１の画像形成予定の表面５をマット処理することができる。
本発明で「表面をマット処理する」記載は、表面を微細な凹凸を形成する、あるいは表面を粗面化することを意味する。
本発明の被転写体の表面処理方法で使用する表面処理用部材４は、そのヘーズが１５％以上５０％以下である条件となる。
【００１７】
上記の加熱及び加圧の条件としては、表面処理用部材４と接触する加熱手段１０の表面温度は１３０℃以上２００℃以下で、好ましくは１５０℃以上２００℃以下である。本発明では、被転写体の表面に、微細な凹凸を形成するために、加熱手段としてヒートロールを用いることが好ましい。上記の加熱及び加圧の条件で、圧力は線圧で、例えば、１Ｎ／ｃｍ以上３Ｎ／ｃｍで行なうことができる。また加熱及び加圧条件の際、ロールの回転速度、あるいは加熱手段を通過する積層体６の速度は１０ｍｍ／ｓ以上３０ｍｍ／ｓが好ましい。
【００１８】
図２は本発明の印画物の製造方法の一つの例を説明する概略図である。図２（１）から図２（４）は、前記の図１（１）から図１（４）と同様であり、説明は省略するが、使用した被転写体１は、基材２の上に受容層３を設けた構成のものである。図２（１）〜図２（４）で示した方法で、画像形成予定の表面５をマット処理された被転写体１が用意される。その被転写体１と、昇華性染料を含有する染料層２２を基材フィルム２１に設けた熱転写シート２０とを、被転写体１の画像形成予定の表面５と、熱転写シート２０の染料層とが接するように重ね合わせ、サーマルヘッド１２による加熱を行なう。（図２（５）参照）その際、サーマルヘッド１２の対向する側にプラテンロール１３が設置され、サーマルヘッド１２とプラテンロール１３の間に、熱転写シート２０と被転写体１とが重なった状態で、加圧される。
【００１９】
上記の図２（５）の画像形成の手段であるサーマルヘッド加熱によって、図２（６）に示すように、被転写体１の受容層３に熱転写による画像３１が形成された印画物３０を製造することができる。
上記で説明した本発明の印画物の製造方法で使用する表面処理用部材４は、そのヘーズが１５％以上５０％以下である条件となる。
【００２０】
上記に説明した表面処理された被転写体を使用した印画物の製造方法により得られる印画物は、従来から知られた保護層転写シート（例えば、特許第４８２２１２９号等に記載の保護層転写シート）を用いて、被転写体の表面に形成された熱転写による画像を覆うように、保護層を転写して、画像の耐光性、耐摩耗性など耐久性を向上させることが好ましい。
【００２１】
以下、本発明の被転写体の表面処理方法及び印画物の製造方法で使用される被転写体、表面処理用部材などについて、説明する。
（被転写体）
本発明で用いられる被転写体１は、従来公知のいずれの被転写体でも使用することができる。例えば、天燃パルプ紙、コート紙、トレーシングペーパー、加熱転写時の熱で変形しないプラスチックフィルム、ガラス、金属、セラミックス、木材、布等いずれのものでもよく、またこれらを基材２として、その基材２上に染料など熱転写性色材を定着しやすいように、従来から知られた受容層３を設けることもできる。
【００２２】
被転写体１として、プラスチックカードを用いることができ、ポリエステル樹脂、アクリル樹脂、塩化ビニル、塩化ビニル−酢酸ビニル共重合体、ポリカーボネート樹脂等が使用できる。上記の塩化ビニル−酢酸ビニル共重合体樹脂は、樹脂自体が染着性を有する為、受容層を省略することができる。これらのプラスチックカードが昇華性染料に対して、十分は染着性を示さない場合には、樹脂中に可塑剤等を添加して染着性等を調整してもよい。
【００２３】
被転写体自体が染料による定着性、すなわち染着性を十分に有さない場合、受容層３を設けることが好ましい。受容層３は、加熱により溶融ないし昇華する着色材の受容性を有するものである。中でも、受容層は、有機溶剤可溶性の熱可塑性樹脂として、ポリエステル樹脂、アクリル樹脂、塩化ビニル−酢酸ビニル共重合体の少なくとも１種を含有するもので、かつそれらの樹脂のガラス転移温度が５０℃以上１００℃以下の条件を満足するものであることが好ましい。
上記のポリエステル樹脂、アクリル樹脂、塩化ビニル−酢酸ビニル共重合体の少なくとも１種を含有することにより、被転写体の構成要素である基材２上に設けられた受容層３の表面に、微細な凹凸を有する、すなわちマット処理された、言い換えれば絹目調の表面を有した印画物３０を形成することができる。
そのガラス転移温度が５０℃未満であると、被転写体、あるいは印画物を保存したときにタックが生じ、ブロッキング等の問題が生じやすい。また上記のガラス転移温度が１００℃より高いと、染着性が低下し、印画濃度が低くなってくる。なお、本発明で規定するガラス転移温度は、全て、ＪＩＳ  Ｋ  ７１２１に準拠して測定したものである。またガラス転移温度は、Ｔｇの記載で略して記載できる。
【００２４】
受容層３において、染料受容性をもたせる場合には、昇華性染料を含有する染料層を基材フィルム上に有する熱転写シートを用いて、その受容層に昇華転写による画像を形成する際、被転写体と熱転写シートとの離型性をもたせるために、上記の受容層に含有する熱可塑性樹脂に離型剤を添加する。但し、その離型剤は被転写体の基材との密着性や、印画物の保存性などを低下させることを防止するため、以下に示す特定の離型剤を用い、かつ添加量も所定の範囲にすることが好ましい。その特定の離型剤としては、側鎖型アラルキル変性シリコーン、側鎖型エポキシ変性シリコーンなどが挙げられる。その離型剤は、受容層に１種類で添加するだけでなく、熱転写シートとの熱転写時の離型性を十分にもたせるには、２種類以上の離型剤を添加することが好ましい。
【００２５】
受容層３は、上述の樹脂材料、さらに必要に応じて、上記で説明した離型剤を加え、有機溶剤等の適当な溶剤に溶解または分散させて受容層用塗工液を調製し、これをグラビア印刷法、スクリーン印刷法またはグラビア版を用いたリバースコーティング法等の手段により、塗布、乾燥して形成することができる。受容層の厚さは特に限定はないが、通常、乾燥状態で１ｇ／ｍ2〜４ｇ／ｍ2程度である。その厚さが１ｇ／ｍ2未満であると、染着性が低下し、また一方で、受容層の厚さが４ｇ／ｍ2を超えると、被転写体の基材との密着性が低下しやすくなる。
【００２６】
（表面処理用部材）
本発明の表面処理に用いる表面処理用部材４について説明する。
本発明において、表面処理用部材４は、被転写体の表面処理する際の加熱および加圧処理に耐えうる機械的強度や耐溶剤性、耐熱性を有しているものであればよく、例えばポリエチレンテレフタレート（ＰＥＴ）、ポリブチレンテレフタレート（ＰＢＴ）、ポリエチレンナフタレート（ＰＥＮ）、ポリシクロヘキシレンジメチレンテレフタレート（ＰＣＴ）等のポリエステル系樹脂、ナイロン６、ナイロン６６などのポリアミド系樹脂、ポリエチレン、ポリプロピレン、ポリメチルペンテンなどのポリオレフィン系樹脂、ポリ塩化ビニルなどのビニル系樹脂、ポリアクリレート、ポリメタアクリレート、ポリメチルメタアクリレートなどのアクリル系樹脂、ポリイミド、ポリエーテルイミドなどのイミド系樹脂、ポリアリレート、ポリスルホン、ポリエーテルスルホン、ポリフェニレンエーテル、ポリフェニレンスルフィド（ＰＰＳ）、ポリアラミド、ポリエーテルケトン、ポリエーテルニトリル、ポリエーテルエーテルケトン、ポリエーテルサルファイトなどのエンジニアリング樹脂、ポリカーボネート、ポリスチレン、高衝撃ポリスチレン、ＡＳ樹脂、ＡＢＳ樹脂などのスチレン系樹脂、セロファン、セルロースアセテート、ニトロセルロースなどのセルロース系フィルム、等が挙げられる。上記した樹脂からなる基材の中でも、ポリエチレンテレフタレート、ポリエチレンナフタレート等のポリエステル系のフィルムは、耐熱性、機械的強度に優れるため好適に使用され、この中でもポリエチレンテレフタレートフィルムがより好ましい。
【００２７】
本発明における表面処理用部材４は、ヘーズが１５％以上５０％以下の部材であることが必要であり、以下の合成樹脂に充填材を分散させたものが好ましい。その合成樹脂に配合される充填材としては、サイロイド、エアロジル、ゼオライト、タルク、シリカ、ジカルボン酸エステルアミド、ポリエチレン等の無機粒子及び／又は有機粒子を挙げることができる。充填材としてシリカの場合、合成樹脂中に５％〜３０％の割合で練り込み分散させたフィルムが好ましい。
【００２８】
本発明におけるヘーズ（単位：％）は、全てＪＩＳ  Ｋ  ７１３６に準拠して測定したものである。すなわち、本発明におけるヘーズは、試験片である基材を通過する透過光のうち，前方散乱によって，入射光から０．０４４ｒａｄ（２．５°）以上それた透過光の百分率である。このヘーズが１５％未満であると、表面凹凸のマット状態が乏しくなってしまう。また一方でヘーズが５０％を超えると、その表面の凹凸が目立ち、また印画物の鮮明性が失われることがあり、好ましくない。
表面処理用部材は、厚さが一般に約１μｍ〜５０μｍであり、好ましくは約２μｍ〜１５μｍである。
【００２９】
本発明においては市販の部材を使用することもでき、例えば、ユニチカ株式会社の、エンブレットＰＴＨ−１２（ヘーズ値：２０％）、エンブレットＰＴＨＺ−１２（ヘーズ値：５０％）などを好ましく用いることができる。
【実施例】
【００３０】
以下、実施例を挙げて、本発明を更に具体的に説明する。これらの記載により本発明を制限するものではない。なお、文中、部または％とあるのは、特に断りのない限り質量基準である。
【００３１】
（実施例１）
被転写体として、以下に示す組成の白色塩化ビニル樹脂からなる基材で構成されるカードを使用した。このカードの一方の面に、バーコーター法で下記組成の受容層用塗工液１を、乾燥後３ｇ／ｍ2の厚さになるように塗布し乾燥して受容層を形成して被転写体１とした。
（カードの材料組成）
・ポリ塩化ビニルコンパウンド（重合度８００）                            １００部
（安定化剤等の添加剤を約１０％含有）
・白色顔料（酸化チタン）                                                  １０部
・可塑剤（ＤＯＰ）                                                      ０．５部
【００３２】
（受容層用塗工液１）
・塩化ビニル−酢酸ビニル共重合体（日信化学工業（株）製、ソルバイン（登録商標）ＣＮＬ、Ｔｇ７６℃、Ｍｎ１２，０００）                              １００部
・トルエン                                                          ２００部
・メチルエチルケトン                                                ２００部
【００３３】
また、表面処理用部材４として、ユニチカ株式会社製の商品名エンブレットＰＴＨ−１２（二軸延伸ポリエステルフィルムに、微粒子が練り込まれたマットグレード）の厚さ１２μｍを用いた。
そして、被転写体１の表面処理は、被転写体１の画像形成予定の表面５に表面処理用部材４を重ね合わせた積層体６を、ラミネーター（フジプラ社製、ラミパッカーＬＰＤ３２１２）の加熱手段１０（ヒートロール）と、加圧ロール１１とで加熱及び加圧し、被転写体１から表面処理用部材４を除去して、被転写体１の画像形成予定の表面５をマット処理した。（図１を参照）
なお、表面処理条件として、ヒートロールの表面温度およびロール回転速度を表１に示す。
【００３４】
上記で使用した表面処理用部材４であるユニチカ株式会社製の商品名エンブレットＰＴＨ−１２は、ＪＩＳ  Ｋ  ７１３６に準拠して測定したヘーズが２０％である。すなわち、表面処理用部材４のヘーズは２０％である。
上記で得られた被転写体１を用いて、その被転写体の画像形成予定の表面に、下記に示すテストプリンターの転写条件にて下記転写箔１の剥離層及び接着層を転写した。
（テストプリンターの転写条件）
サーマルヘッド；ＫＥＥ−５７−１２ＧＡＮ２−ＳＴＡ（京セラ（株）製）
発熱体平均抵抗値；３３０３（Ω）
主走査方向印字密度；３００ｄｐｉ
副走査方向印字密度；３００ｄｐｉ
印画電圧；１８．５（Ｖ）
１ライン周期；３．０（ｍｓｅｃ．）
印字開始温度；３５（℃）
パルスＤｕｔｙ比；８５％
【００３５】
（転写箔１）
基材として、東レ株式会社製のポリエチレンテレフタレートフィルムの商品名ルミラーの厚さ４．５μｍを用い、該基材の一方の面へ、バーコーター法で、下記組成の剥離層用塗工液１を、乾燥後１ｇ／ｍ2の厚さになるように塗布し乾燥して剥離層を形成した。次いで、この剥離層上に、バーコーター法で、下記組成の接着層用塗工液１を、乾燥後３ｇ／ｍ2の厚さになるように塗布し乾燥して接着層を形成し、転写箔１を作製した。
【００３６】
（剥離層用塗工液１）
アクリル樹脂（サーモラックＬＰ−４５Ｍ−３０、数平均分子量８００００、Ｔｇ１０５℃、綜研化学（株）製）                                                    １９部
ポリエチレンワックス（スリップ剤Ｂ  昭和インク工業（株）製）          ０．７６部
蛍光増白剤（ＣｈｉｔｅｘＯＢ  Ｄｏｕｂｌｅ  Ｂｏｎｄ  Ｃｈｅｍｉｃａｌ  Ｉｎｄ．，Ｃｏ．，Ｌｔｄ）                                                    ０．１４部
メチルエチルケトン                                                        ４０部
トルエン                                                                  ４０部
【００３７】
（接着層用塗工液１）
・ポリエステル樹脂                                                        ２０部
（バイロン２００ 東洋紡（株））
・紫外線吸収剤共重合樹脂                                                  １０部
（ＵＶＡ−６３５Ｌ  ＢＡＳＦ社）
・メチルエチルケトン／トルエン（質量比１：１）                            ８０部
【００３８】
（実施例２）
被転写体を以下のものに変更した。
被転写体１は、多孔質ポリエチレンフィルム（トヨパール−ＳＳ  Ｐ４２５５  東洋紡績（株）、厚さ３５μｍ）からなる多孔質フィルム層上に、下記組成の中間層用塗工液、受容層用塗工液をグラビアリバースコート方式で、順次塗布、乾燥して、中間層、受容層を形成した。その中間層、受容層の設けられた面と反対面の多孔質ポリエチレンフィルムに、下記組成の接着層用塗工液を用いて、グラビアリバースロールコート方式で塗布、乾燥して、接着層を形成し、ＲＣ原紙（１５５ｇ／ｍ2、厚さ１５１μｍ）（三菱製紙（株））と貼り合わせ熱転写受像シートを作製した。上記の各々の塗工量は、全て固形分で、中間層は１．５ｇ／ｍ2、受容層は５．０ｇ／ｍ2、接着層は５ｇ／ｍ2とした。
【００３９】
＜中間層用塗工液＞
・ポリエステル樹脂                                                      ５０部
（ポリエスターＷＲ−９０５  日本合成化学工業（株））
・酸化チタン                                                            ２０部
（ＴＣＡ８８８  （株）トーケムプロダクツ）
・蛍光増白剤                                                          １．２部
（ユビテックスＢＡＣ  チバ・スペシャリティーケミカルズ（株））
・水／イソプロピルアルコール＝１／１                                ２８．８部
【００４０】
＜受容層用塗工液＞
・塩化ビニル−酢酸ビニル共重合体                                        ６０部
（ソルバインＣ  Ｔｇ７０℃  日信化学工業（株））
・エポキシ変性シリコーン                                              １．２部
（Ｘ−２２−３０００Ｔ  信越化学工業（株））
・メチルスチル変性シリコーン                                          ０．６部
（Ｘ−２４−５１０  信越化学工業（株））
・メチルエチルケトン／トルエン（質量比１／１）                            ５部
【００４１】
＜接着層用塗工液＞
・ウレタン樹脂                                                          ３０部
（タケラックＡ−９６９Ｖ  三井武田ケミカル（株））
・イソシアネート                                                        １０部
（タケネートＡ−５  三井武田ケミカル（株））
・酢酸エチル                                                          １００部
【００４２】
また、表面処理用部材４として、ユニチカ株式会社製の商品名エンブレットＰＴＨ−１２（二軸延伸ポリエステルフィルムに、微粒子が練り込まれたマットグレード）の厚さ１２μｍを用いた。
そして、被転写体１の表面処理は、被転写体１の画像形成予定の表面５に表面処理用部材４を重ね合わせた積層体６を、下記に示すテストプリンターの転写条件にて加熱及び加圧し、被転写体１から表面処理用部材４を除去して、被転写体１の画像形成予定の表面５をマット処理した。（図１を参照）
なお、表面処理条件として、テストプリンターの電圧および印画速度を表１に示す。
（テストプリンター）
サーマルヘッド；ＫＥＥ−５７−１２ＧＡＮ２−ＳＴＡ（京セラ（株）製）
発熱体平均抵抗値；３３０３（Ω）
主走査方向印字密度；３００ｄｐｉ
副走査方向印字密度；３００ｄｐｉ
印字開始温度；３５（℃）
パルスＤｕｔｙ比；８５％
実施例１と同様にして、上記で得られた被転写体１を用いて、その被転写体の画像形成予定の表面に、転写箔１の剥離層及び接着層を転写した。
【００４３】
（比較例１）
表面処理用部材４を、以下のものに変更した以外は、実施例１と同様にして、被転写体の表面処理を行なった。
表面処理用部材４として、東レ株式会社製の商品名ルミラー（二軸延伸ポリエステルフィルム）の厚さ１２μｍを用いた。
【００４４】
（比較例２）
表面処理用部材４を、東レ株式会社製の商品名ルミラー（二軸延伸ポリエステルフィルム）の厚さ１２μｍに変更した以外は、実施例２と同様にして、被転写体の表面処理を行なった。
【００４５】
（比較例３）
実施例１で表面処理した被転写体において、被転写体に表面処理用部材による表面処理を行わない以外は、実施例１と同様にして被転写体を得た。すなわち、白色塩化ビニル樹脂からなる基材で構成されるカードの表面処理無しの被転写体である。
【００４６】
（比較例４）
実施例２で表面処理した被転写体において、被転写体に表面処理用部材による表面処理を行わない以外は、実施例２と同様にして被転写体を得た。表面処理無しの被転写体である。
【００４７】
上記の実施例で表面処理用部材として使用したユニチカ株式会社製の商品名エンブレットＰＴＨ−１２は、ＪＩＳ  Ｋ  ７１３６に準拠して測定したヘーズが２０％である。また比較例で使用した表面処理用部材の東レ株式会社製のポリエチレンテレフタレートフィルムの商品名ルミラーの厚さ１２μｍのＪＩＳ  Ｋ  ７１３６に準拠して測定したヘーズは約１％である。
【００４８】
【表１】
2017065095.tif 000003
【００４９】
上記の各実施例及び比較例で形成した印画物について、以下の方法にて、光沢度の測定及び印画物の評価を行なった。
（光沢度の測定）
各印画物の画像表面の光沢度を、以下の測定機と測定条件にて測定した。
測定機：日本電色（株）製  Ｇｌｏｓｓ  Ｍｅｔｅｒ  ＶＧ２０００
測定入射角：４５°
測定方向：ＭＤ：主走査方向、ＴＤ：副走査方向
【００５０】
（印画物の評価）
各印画物の画像形成された表面を、目視にて観察し、微細な凹凸を有し、絹目の印画物として高品質のものかを評価した。
評価の基準は以下のとおりである。
１；微細な凹凸は、少しあり、絹目の印画物として見られるものである。
２；微細な凹凸が認められず、光沢仕上げの印画物である。
【００５１】
上記の光沢度及び印画物の評価の結果を以下の表２に示す。
【表２】
2017065095.tif 000004
【００５２】
上記の実施例で製造した印画物は、光沢度が４０％以下であり、表面に微細な凹凸を有したマット状、言い換えれば絹目調の印画物を得ることができた。
それに対して、比較例１〜４で製造した印画物は、全て光沢度が５５％以上であり、表面が微細な凹凸を有する、マット状、すなわち絹目の印画物ではなく、光沢仕上げの印画物であった。
なお、上記の実施例及び比較例で形成した被転写体を使用した印画物に関し、全て使用した転写箔の接着層に熱転写による画像を形成しない条件であったが、接着層に離型剤であるシリコーンオイルを含有した例の転写箔では、その接着層に染料層を有する熱転写シートを用いて熱転写による画像を形成し、その他は上記と同様の方法で印画物を作製し、上記の光沢度及び印画物の評価を実施した。その結果は接着層に熱転写による画像の有無により、光沢度及び印画物の評価で変化はなかった。
【符号の説明】
【００５３】
１      被転写体
２      基材
３      受容層
４      表面処理用部材
５      画像形成予定の表面
６      積層体
１０      加熱手段
１１      ロール
１２      サーマルヘッド
１３      プラテンロール
２０      熱転写シート
２１      基材フィルム
２２      染料層
３０      印画物
３１      画像
【図１】
2017065095.tif 000005
【図２】
2017065095.tif 000006